(57)【特許請求の範囲】
【請求項１】
２０〜１５０デニールの同一径の経糸および緯糸を２．５４ｃｍ当たり５０〜１４０本の割合で平織し、秤量が５０〜２００ｇ／ｍ2 の平織法で織った織布（Ａ）と、不透明度が８５％以上、次式（１）で算出される空孔率が１０〜６０％、肉厚が３０〜５００μｍ、の延伸樹脂フィルムよりなる合成紙（Ｂ）とが接着剤で貼着された複合合成紙であって、両層（Ａ）、（Ｂ）の貼着面の間にオフセットまたはグラビア印刷による厚さ１〜５μｍの黒色ベタ印刷を行うことにより形成した隠蔽層（Ｃ）を設け、貼着された織布の布目のエンボス模様が合成紙（Ｂ）面に現れないことを特徴とする不透明度１００％の複合合成紙。
【式１】
0003948759.tif 000008
【請求項２】
合成紙（Ｂ）が、二軸延伸熱可塑性樹脂フィルムを基材層とし、無機微細粉末を８〜６５重量％の割合で含有する熱可塑性樹脂の一軸延伸フィルムを紙状層とする複層合成紙であって、（Ａ）の平織織布の両面に、（Ｂ）の合成紙の紙状層側が表面層を形成するように貼着したことを特徴とする請求項１記載の複合合成紙。
【発明の詳細な説明】
【０００１】
【産業上の利用分野】
本発明は、印刷性、抗引裂性、印字性、防水性、縫製性、光隠蔽性に優れた複合合成紙に関する。
本発明の複合合成紙は、エプロン、のれん、使い捨て衣料、地図、屋外広告ポスタ−用紙、立て看板、吊し広告、旗等の用紙として有用なものである。
【０００２】
【従来の技術】
熱可塑性樹脂の二軸延伸フィルムを基材層とし、無機微細粉末を含有する熱可塑性樹脂の一軸延伸フィルムを紙状層とする合成紙は知られている（特公昭４６−４０７９４号公報、同５０−２９７３８号公報、同５０−２８１１４号公報、同５３−６６７６公報号、同５２−３０３９０号公報、特開昭５４−７４８４２号公報、同５６−２１８３０号公報、同５６−１１８４３７号公報、同５６−１４１３３９号公報、同５７−１４９３６３号公報、同５７−１８１８２９号公報等）。
【０００３】
この合成紙の紙状層の表面には、オフセット印刷性をより向上させるために、必要により更にポリエチレンイミン、三級ないし四級窒素原子を含有するカチオン性もしくは両性のアクリル系ポリマ−、ポリ（エチレン・尿素）重合体、ポリアミドのエピクロルヒドリン付加物等の水溶液よりなる表面改質剤が塗布、乾燥されることもある。
この複層構造の合成紙は、二軸延伸フィルムを基材層とするゆえに、機械的強度が高く、また紙状層は延伸により無機微細粉末を中心に微細なボイドが多数発生し、軽量であり、かつ、表面に亀裂が生じ、インクの吸収性、付着性に優れるものであり、耐久性の要求されるポスタ−、地図、カレンダ−、トレ−シング用紙、表装資材、カタログ、ラベル等の用紙として用いられている。
【０００４】
また、無機微細粉末を含有する熱可塑性樹脂の二軸延伸フィルムを紙状層とするパ−ル調の合成紙（特公昭４９−１７８２号公報、同５４−３１０３２号公報、米国特許第３７７５５２１号明細書）も販売されている。
更に、熱可塑性樹脂の二軸延伸フィルムを基材層（１ａ）とし、無機微細粉末を８〜６５重量％含有する熱可塑性樹脂の一軸延伸フィルムよりなる表面層（１ｂ）と裏面層（１ｃ）を有する複層フィルム（１）を支持体とし、この支持体の表面層（１ｂ）側に無機微細粉末を含有しない熱可塑性樹脂の透明フィルム層（２）を設け、更に帯電防止機能を有するプライマ−塗布層（３）が設けられた合成紙（特開昭６１−３７４８号公報）も知られている。
【０００５】
これら無機微細粉末を含有する樹脂フィルムの延伸物よりなる合成紙は、フィルム内部に微細な空孔が空孔率１０〜４０％の割合で存在しており、密度が０．６０〜１．１ｇ／ｃｍ３  と軽量であり、王子油化合成紙（株）よりユポＦＰＧ、ユポＫＰＧ、ユポＳＣＧ、ユポＦＢＤ、ユポＳＧＥ、ユポＧＦＧ等の商品名で、また、英国ＢＸＬ社よりポリアートＩＩ等の商品名で入手できる。
【０００６】
しかし、これら延伸樹脂フィルムよりなる合成紙は熱可塑性樹脂フィルムが高度に結晶配向〔延伸倍率：縦×横＝（４〜８）×（５〜１２）〕しており、かつ、この配向も二方向に片寄っているため、のれん、おむつなどの防水シ−ト等の縫製される分野に用いる場合、針や糸により外部応力が合成紙にかかると配向方向と応力方向が一致した場合は、合成紙が配向方向に沿って引き裂かれるので縫製が行われる分野には利用できないという欠点がある。
又、屋外吊下げポスター用紙、立て看板、旗、のれん等の屋外で使用される用途であって両面に印刷が施される用途には、反対面の印刷が透けて見え、印刷が重なって視覚に入る欠点がある。
【０００７】
【発明が解決しようとする課題】
本発明は、縫製ができ、かつ、耐引裂性に優れ、反対面の印刷の隠蔽性が優れた複合合成紙の提供を目的とする。
【０００８】
【課題を解決するための手段】
本発明は、織布（Ａ）と、不透明度が８５％以上、次式（１）で算出される空孔率が１０〜６０％、肉厚が３０〜５００μｍ、の延伸樹脂フィルムよりなる合成紙（Ｂ）とが貼着された複合合成紙であって、両層（Ａ）、（Ｂ）の貼着面の少なくとも一方の間に黒色ベタ印刷を行うことにより形成した隠蔽層（Ｃ）を設けた不透明度１００％の複合合成紙、を提供するものである。
【０００９】
【式２】
0003948759.tif 000002
【００１０】
また、上記複合合成紙において、合成紙（Ｂ）が、二軸延伸熱可塑性樹脂フィルムを基材層とし、無機微細粉末を８〜６５重量％の割合で含有する熱可塑性樹脂の一軸延伸フィルムを紙状層とする複層合成紙であって、（Ａ）の織布の両面に、（Ｂ）の合成紙の紙状層側が表面層を形成するように貼着し、且つ、この両層（Ａ）、（Ｂ）の貼着面の少なくとも一方の間に黒色ベタ印刷を行うことにより形成した隠蔽層（Ｃ）を設けたことを特徴とする複合合成紙、を提供するものである。
【００１１】
【作用】
合成紙（Ｂ）内のマイクロボイド（微小な空孔）の存在により、複合合成紙の反対面の印刷が透視されないので、屋外の広告に適しており、また、織布が貼着されているので耐引裂性に優れ、且つ、裁縫もできる。
（発明の具体的な説明）
織布
複合合成紙に、抗引裂性と縫製性を付与するに用いられる織布として最も好ましいものは、４０〜１５０デニール、好ましくは５０〜１００デニールの経糸と緯糸とを、それぞれ２．５４ｃｍ当たり、５０〜１４０本、好ましくは６０〜１００本の割合で１本おきに交差させる平織法で織った坪量が５０〜２００ｇ／ｍ2 、好ましくは、５０〜２００ｇ／ｍ2 の織布（ポンジー）である。
【００１２】
平織りの織布の経糸、緯糸の素材としては、ナイロン６、ナイロン６、６、ポリエチレンテレフタレ−ト、木綿、レ−ヨン、ポリアクリロニトリル、ポリフッ化エチレン、ポリプロピレン、ポリフッ化ビニリデン等が利用できる。
経糸、緯糸の径は、それぞれ２０〜１５０デニ−ルで、同一径であっても、異なった径であっても良いが、同一径の方が平滑性の面から好ましい。また、補強のために２．５４ｃｍ幅当たり、１〜２本の割合で経糸または／および緯糸に他より太めの糸を用いてもよい。
【００１３】
平織りに用いる経糸、緯糸の径が２０デニール未満では、織布のコストが高くなり、経済的でない。１５０デニールを越えては、圧着した際、織目の布目が合成紙表面にエンボス模様となって現れやすく、印刷の光沢が低下する。また、織り込み数が２．５４ｃｍ当たり５０本未満では、経糸、緯糸で囲まれた空隙の面積が大きく、合成紙と織布との接着強度は高いものとなるが、複合合成紙の合成紙面に織布のエンボス模様が現れ、高光沢の印刷性は得られない。逆に織り込み数が２．５４ｃｍ当たり１４０本を越えては合成紙と織布の間の接着強度が低く、図５に示す吊るし広告（６）や立て看板が強風であおられ、バタバタと旗めいたときは層間剥離を生じることがある。
【００１４】
織布の坪量は、経糸、緯糸の密度、径、織り込み数に依存するが、５０〜２００ｇ／ｍ２  、好ましくは５０〜１００ｇ／ｍ２  である。
織布の織り方法には、平織りの他に、斜文織、朱子織、メリヤス織、綾織、ポロ織、レ−ス織等種々あるが、耐引裂性を付与する目的ではこれらの織り方でもよいが、但し、合成紙表面側に織布のエンボス模様が現れないようにするには前述の平織りが最も好ましい。
【００１５】
合成紙（Ｂ）
本発明で用いられる合成紙は、フィルム内部に微細なボイドを有する延伸樹脂フィルムよりなる微多孔の合成紙であって、その不透明度（ＪＩＳ  Ｐ−８１３８）が８５％以上、好ましくは９０％以上で、空孔率が１０〜６０％、好ましくは１５〜４５％、肉厚が３０〜５００μｍ、好ましくは５０〜３００μｍのものであり、かかる微多孔の合成紙としては、例えば次の▲１▼〜▲３▼のものが挙げられ、これらは既述の特許公報にその製法が記載されている。
【００１６】
▲１▼  無機又は有機充填剤を８〜６５重量％の割合で含有する微多孔を有する熱可塑性樹脂の二軸延伸フィルム（特公昭５４−３１０３２号公報、米国特許第３７７５５２１号明細書、米国特許第４１９１７１９号明細書、米国特許第４３７７６１６号明細書、米国特許第４５６０６１４号明細書等）。
▲２▼  二軸延伸熱可塑性フィルムを基材層とし、無機微細粉末を８〜６５重量％含有する熱可塑性樹脂の一軸延伸フィルムを紙状層とする合成紙（特公昭４６−４０７９４号公報、特開昭５７−１４９３６３号公報、同５７−１８１８２９号公報等）。
【００１７】
この合成紙は、２層構造であっても、基材層の表裏面に一軸延伸フィルムの紙状層が存在する３層構造（特公昭４６−４０７９４号公報）であっても、紙状層と基材層間に他の樹脂フィルム層が存在する３層〜７層の合成紙（特公昭５０−２９７３８号公報、特開昭５７−１４９３６３号公報、同５６−１２６１５５号公報、同５７−１８１８２９号公報）であっても、裏面がプロビレン・エチレン共重合体、エチレン・（メタ）アクリル酸共重合体の金属塩（Ｎａ、Ｌｉ、Ｚｎ、Ｋ）、塩素化ポリエチレン等の基材層樹脂よりも低融点の樹脂よりなるヒ−トシ−ル層を有する３層以上の合成紙であってもよい（特公平３−１３９７３号明細書）。
【００１８】
３層構造の合成紙の製造方法は、例えば、無機微細粉末を０〜５０重量％含有する熱可塑性樹脂フィルムを、該樹脂の融点より低い温度で一方向に延伸して得られる一軸方向に配向したフィルムの両面に、無機微細粉末を８〜６５重量％含有する熱可塑性樹脂の溶融フィルムを積層し、次いで前記方向と直角の方向にこの積層フィルムを延伸することにより得られる紙状層が一軸方向に配向し、微細な空隙を多数有するフィルムであり、基材層は二軸方向に配向した積層構造物である。
【００１９】
この紙状層の表面にポリエチレンイミン、ポリ（エチレンイミン−尿素）、ポリアミンポリアミドのエチレンイミン付加物、ポリアミンポリアミドのエピクロルヒドリン付加物、三級ないし四級窒素含有アクリル系ポリマ−からなる群より選ばれた水溶性のプライマ−（塗布剤）の層を設けてオフセット印刷性をより向上させてもよい。
二軸延伸フィルムの基材層は合成紙の縦と横の強度バランスの付与に寄与し、また、紙状層の一軸フィルムは紙的風合を呈する。
【００２０】
▲３▼  上記▲２▼の合成紙の紙状層側に、更に、無機微細粉末を含有しない肉厚０．１〜２０μｍの透明な熱可塑性樹脂ラミネ−ト層が設けられた構造の高い光沢の印刷が可能な合成紙（特公平４−６０４３７号公報、同１−６０４１１号公報、特開昭６１−３７４８号公報）、例えば、図６に示すように熱可塑性樹脂の二軸延伸フィルムを基材層（１ａ）とし、無機微細粉末を８〜６５重量％含有する熱可塑性樹脂の一軸延伸フィルムよりなる表面層（１ｂ）と裏面層（１ｃ）を有する複層フィルムを支持体とし、この支持体の表面層（１ｂ）側に無機微細粉末を含有しない熱可塑性樹脂の透明フィルム層（２）を設け、更に帯電防止機能を有するプライマ−塗布層（３）が設けられた合成紙（特開昭６１−３７４８号公報）、あるいは、熱可塑性樹脂フィルムの二軸延伸フィルムを基材層（１ａ）とし、この基材層の少なくとも片面に、無機微細粉末を８〜６５重量％の割合で含有する熱可塑性樹脂の一軸延伸フィルムよりなる紙状層（１ｂ）と、熱可塑性樹脂フィルムの一軸延伸フィルムよりなる表面層（１ｃ）とのラミネ−ト物が備えられている合成紙であって、前記表面層の肉厚（ｔ）は、紙状層に存在する無機微細粉末の平均粒径を（Ｒ）としたとき、次式（２）を満足することを特徴とする複層樹脂フィルムよりなる合成紙（特公平１−６０４１１号公報）。
【００２１】
【数１】
Ｒ≧ｔ≧１／１０×Ｒ  ・・・  （２）
この複層構造の合成紙▲３▼も、▲２▼の合成紙と同じくヒ−トシ−ル層が裏面側に設けられたり、ラミネ−ト層に印刷を良好とするための前述のプライマ−が塗布されたものであっても良い。合成紙の素材の熱可塑性樹脂としては、ポリオレフィン樹脂、例えば、ポリエチレン、ポリプロピレン、エチレン−プロピレン共重合体、ポリ（４−メチルペンテン−１）、また、ポリスチレン、ポリアミド、ポリエチレンテレフタレ−ト、エチレン−酢酸ビニル共重合体の部分加水分解物、エチレン−アクリル酸共重合体およびその塩、塩化ビニリデン共重合体たとえば塩化ビニル−塩化ビニリデン共重合体、その他、およびこれらの混合物を例示することができる。これらの中でも耐水性、耐薬品性の面からポリプロピレン、ポリエチレンが好ましい。また、基材層にポリプロピレンを用いる場合は、延伸性を良好とするためポリエチレン、ポリスチレン、エチレン・酢酸ビニル共重合体等のポリプロピレンよりも融点が低い樹脂を３〜２５重量％配向するのがよい。
【００２２】
また、無機微細粉末としては炭酸カルシウム、焼成クレイ、シリカ、けいそう土、タルク、酸化チタン、硫酸バリウム等、粒径が０．０３〜１６ミクロンのものが使用される。延伸倍率は縦、横方向とも４〜１０倍が好ましく、延伸温度は樹脂がホモポリプロピレン（融点１６４〜１６７℃）のときは１５０〜１６２℃、高密度ポリエチレン（融点１２１〜１２４℃）のときは１１０〜１２０℃、ポリエチレンテレフタレ−ト（融点２４６〜２５２℃）のときは１０４〜１１５℃である。また、延伸速度は５０〜３５０ｍ／分である。
【００２３】
合成紙の不透明度が８５％未満では、織布の隠蔽性に乏しく、かつ、印刷の見映えが悪く、また、空孔率が１０％未満では、複合合成紙の軽量化に乏しく、逆に空孔率が６０％を越えては、合成紙の強度（引張強度、曲げ強度）が低く、実用的ではない。
合成紙の肉厚は、３０〜５００μｍであり、３０μｍ未満では微多孔の合成紙を製造することが困難であり、５００μｍを越えては合成紙の市場への供給がＡ３、菊判サイズ等のシ−ト状に断裁し、これを紙で梱包しての輸送に限られ、巻きロ−ルとしての供給が困難である。
【００２４】
隠蔽層
本発明における隠蔽層（Ｃ）は、合成紙（Ｂ）もしくは織布（Ａ）の片面にオフセットまたはグラビア印刷により厚さ１〜５μｍの黒色ベタ印刷を行うことにより形成するか、織布（Ａ）と合成紙（Ｂ）とを接着剤（アンカーコート剤）を用いて貼合する際、接着剤の中に、酸化チタンホイスカー、酸化チタン微細粒子等の白色充填剤を多量（５〜７５重量％）に含有させ、該接着剤を２〜１０ｇ／ｍ２  塗布することにより形成する。
【００２５】
複合合成紙
本発明の複合合成紙は、前述の織布（Ａ）と、合成紙（Ｂ）の両長所を活かすべく、両者を接着剤Ｓで貼合した構造となっている（図１参照）。接着剤としては液状のアンカ−コ−ト剤、例えばポリウレタン系アンカ−コ−ト剤としては東洋モ−トン（株）のＥＬ−１５０（商品名）またはＢＬＳ−２０８０ＡとＢＬＳ−２０８０Ｂの混合物が、ポリエステル系アンカ−コ−ト剤としては、同社のＡＤ−５０３（商品名）が挙げられる。アンカ−コ−ト剤は０．５〜２５ｇ／ｍ２
となるように塗布される。
【００２６】
また、エチレン・酢酸ビニル共重合体、低密度ポリエチレン、エチレン・（メタ）アクリル酸共重合体の金属塩（いわゆるサ−リン）、塩素化ポリエチレン、塩素化ポリプロピレン等のホツトメルト接着剤は、合成紙製造時の延伸温度より低い融点を有する熱可塑性樹脂を用いる必要があり、前記延伸温度より高い温度で該ホツトメルト接着剤を用いると合成紙が収縮してしまうことがある。
【００２７】
前記アンカーコート剤で接着する場合は、織布または合成紙のいずれかの面または両面にアンカーコート剤を塗布し、ロ−ルで加圧接着すればよく、ホツトメルト接着剤を用いる場合は、織布または合成紙上にダイより溶融フィルム状に押し出し、ラミネ−トし、ついで他方の織布もしくは合成紙を圧着ロ−ルで接着させてよく、また、織布シ−ト製造時の加熱、加圧する短繊維を絡み合わせた不織布状物に溶融した接着剤フィルムをラミネ−トし、これに複層合成紙を積層し、ロ−ルで圧着して接着してもよい。この複合合成紙の肉厚は用途により異なるが、３５〜６２０μｍ、好ましくは５５〜３２０μｍである。この複合合成紙の合成紙側、織布側には、オフセット印刷、グラビア印刷、スクリ−ン印刷、フレキソ印刷等が可能である。
【００２８】
また、この複合合成紙（１）は、縫製、穿孔が可能であり、例えば図５に示すように棒状物（４）にその端を巻きつけ、巻きつけた部分を縫う（５）ことにより、吊り広告（６）とすることができる。（７）は吊るし紐、（８）は孔、（９）は印刷である。
更に、織布（Ａ）の両面に合成紙（Ｂ）を貼合した場合には、複合合成紙の切断面から織布の糸のほぐれがない等の利点を有する。その最の複合合成紙の構造は、合成紙／隠蔽層／織布／隠蔽層／合成紙（図２）、合成紙／隠蔽層／接着層／織布／接着層／隠蔽層／合成紙（図３）、合成紙／隠蔽層／織布／接着層／合成紙（図４）等の構造をとることができる。
【００２９】
【実施例】
以下、実施例により本発明を更に詳細する。
合成紙の製造例
（例  １）
（１）メルトフロ−レ−ト（ＭＦＲ）０．８ｇ／１０分のポリプロピレン（融点約１６４〜１６７℃）８１重量％に、高密度ポリエチレン３重量％及び平均粒径１．５μｍの炭酸カルシウム１６重量％を混合した組成物（Ａ）を２７０℃の温度に設定した押出機にて混練させた後、シ−ト状に押し出し、更に冷却装置により冷却して、無延伸シ−トを得た。
そして、このシ−トを１５０℃の温度にまで再度加熱した後、縦方向５倍の延伸を行って５倍縦延伸フィルムを得た。
【００３０】
（２）  ＭＦＲが４ｇ／１０分のポリプロピレン（融点約１６４〜１６７℃）５４重量％と、平均粒径１．５μｍの炭酸カルシウム４６重量％とを混合した組成物（Ｂ）を別の押出機にて２１０℃で混練させた後、これをダイによりシ−ト状に押し出し、これを上記（１）の工程で得られた５倍縦延伸フィルムの両面に積層し、三層構造の積層フィルムを得た。次いで、この三層構造の積層フィルムを６０℃の温度にまで冷却した後、再び約１５５℃の温度にまで加熱してテンタ−を用いて横方向に７．５倍延伸し、１６５℃の温度でアニ−リング処理して、６０℃の温度にまで冷却し、耳部をスリットして三層構造（一軸延伸／二軸延伸／一軸延伸）の肉厚８０μｍ（Ｂ／Ａ／Ｂ＝２０μｍ／４０μｍ／２０μｍ）の積層フィルムで、不透明度９０％、空孔率３３％、密度０．７８ｇ／ｃｍ３  、破壊強度７ｋｇ／ｃｍ２  よりなる層構造の合成紙を得た。
【００３１】
この三層構造の合成紙の表面をコロナ放電処理した後、次の（ａ）と（ｂ）との帯電防止剤を含有する塗布剤水溶液を両表面に固形分で片面０．０５ｇ／ｍ２  （肉厚約０．１μｍ）となるよう塗布し、乾燥して、巻き取った。塗布剤水溶液の組成は、下記の通りである。
（ａ）  三菱油化（株）製「帯電防止剤」アクリル系樹脂水溶液「ＳＴ−１１００」（商品名）〔下記基（１）を分子分子鎖に含む〕      ：１００重量部
【００３２】
【化１】
0003948759.tif 000003
【００３３】
（ｂ）  水溶性ポリアミンポリアミドのエピクロルヒドリン付加物（ディック・ハ−キュレス社製「カイメン５５７Ｈ」                  ：２５重量部
得られた合成紙の塗布剤層の光沢度は１５％、ベック平滑度は６８０秒であった。
（例  ２）
（１）メルトフロ−レ−ト（ＭＦＲ）０．８ｇ／１０分のポリプロピレン（融点約１６４〜１６７℃）８１重量％に、高密度ポリエチレン３重量％及び平均粒径１．５μｍの炭酸カルシウム１６重量％を混合した組成物（Ａ）を２７０℃の温度に設定した押出機にて混練させた後、シ−ト状に押し出し、更に冷却装置により冷却して、無延伸シ−トを得た。そして、このシ−トを１４０℃の温度にまで再度加熱した後、縦方向５倍の延伸を行って５倍縦延伸フィルムを得た。
【００３４】
（２）  ＭＦＲが４．０ｇ／１０分のポリプロピレン（融点約１６４〜１６７℃）５４重量％と、平均粒径１．５μｍの炭酸カルシウム４６重量％とを混合した組成物（Ｂ）を別の押出機にて混練させた後、これをダイによりシ−ト状に押し出し、これを上記（１）の工程で得られた５倍縦延伸フィルムの両面に積層し、三層構造の積層フィルムを得た。
【００３５】
次いで、この三層構造の積層フィルムを６０℃の温度にまで冷却した後、再び約１６０℃の温度にまで加熱して、テンタ−を用いて横方向に７．５倍延伸し、１６５℃の温度でアニ−リング処理して、６０℃の温度にまで冷却し、耳部をスリットして、密度が０．７７ｇ／ｃｍ３  、不透明度９３％、破裂強さ８ｋｇ／ｃｍ２  の三層構造（一軸延伸／二軸延伸／一軸延伸）の肉厚９５μｍ（Ｂ／Ａ／Ｂ＝２４μｍ／４８μｍ／２３μｍ）の合成紙を得た。また、各層の空孔率は（Ｂ／Ａ／Ｂ＝３０％／３３．７％／３０％）であった。
【００３６】
この三層積層フィルムの表面をコロナ放電処理した後、塗布剤水溶液を両表面に固型分で片面０．０５ｇ／ｍ２  となるよう塗布および乾燥して、巻き取った。塗布剤水溶液の組成は、下記の通りであった。
（ａ）三菱油化（株）製「帯電防止剤」アクリル系樹脂水溶液「ＳＴ−１１００」                                                ：１００重量部
（ｂ）  水溶性ポリアミンポリアミドのエピクロルヒドリン付加物（ディック・ハ−キュレス社製「カイメン５５７Ｈ」）                ：  ２５重量部
得られた合成紙の塗布剤層の光沢度は１６％、ベック平滑度は７１０秒であった。
【００３７】
（例  ３）
（１）メルトフロ−レ−ト（ＭＦＲ）０．８ｇ／１０分のポリプロピレン（融点約１６４〜１６７℃）８１重量％に、高密度ポリエチレン３重量％及び平均粒径１．５μｍの炭酸カルシウム１６重量％を混合した組成物（Ａ）を２７０℃の温度に設定した押出機にて混練させた後、シ−ト状に押し出し、更に冷却装置により冷却して、無延伸シ−トを得た。
そして、このシ−トを１４５℃の温度にまで再度加熱させた後、縦方向５倍の延伸を行って５倍縦延伸フィルムを得た。
【００３８】
（２）  ＭＦＲが４．０ｇ／１０分のポリプロピレン（融点約１６４〜１６７℃）５４重量％と、平均粒径１．５μｍの炭酸カルシウム４６重量％とを混合した組成物（Ｂ）、ＭＦＲが４．０ｇ／１０分のポリプロピレン９７重量％と酸化チタン３重量％とを混合した組成物（Ｃ）とをそれぞれ別の押出機にて混練させた後、これをダイによりシ−ト状に押し出し、これを上記（１）の工程で得られた５倍縦延伸フィルムの両面に組成物（Ｂ）を積層し、一方の面に（Ｃ）のみ積層し、四層構造の積層フィルムを得た。次いで、この四層構造の積層フィルムを６０℃の温度にまで冷却した後、再び約１５０℃の温度にまで加熱して、テンタ−を用いて横方向に７．５倍延伸し、１６３℃の温度でアニ−リング処理して、６０℃の温度にまで冷却し、耳部をスリットして密度が０．７９ｇ／ｃｍ３  、不透明度９０％、破裂強さ９ｋｇ／ｃｍ２  の四層構造（一軸延伸／一軸延伸／二軸延伸／一軸延伸）の肉厚９５μｍ（Ｃ／Ｂ／Ａ／Ｂ＝１μｍ／２４μｍ／４５μｍ／２５μｍ）の複層合成紙を得た。また、各層の空孔率は（Ｃ／Ｂ／Ａ／Ｂ＝０％／４７％／１６％／４７％）であった。
【００３９】
この複層合成紙の（Ｃ）面をコロナ放電処理した後、塗布剤を塗布し、乾燥して、巻き取った。塗布剤水溶液の組成は、下記の通りであった。
（ａ）三菱油化（株）製「帯電防止剤」アクリル系樹脂水溶液「ＳＴ−１１００」                                          ：１００重量部
（ｂ）  水溶性ポリアミンポリアミドのエピクロルヒドリン付加物（ディック・ハ−キュレス社製「カイメン５５７Ｈ」）      ：２５重量部。
得られた合成紙の塗布剤層の光沢度は９０％、ベック平滑度は２８００秒であった。
【００４０】
（例  ４）
（１）メルトフロ−レ−ト（ＭＦＲ）４．０ｇ／１０分のポリプロピレン（融点約１６４〜１６７℃）５５重量％に、高密度ポリエチレン２５重量％及び平均粒径１．５μｍの炭酸カルシウム２０重量％を混合した組成物（Ａ）を２７０℃の温度に設定した押出機にて混練させた後、シ−ト状に押し出し、更に冷却装置により冷却して、無延伸シ−トを得た。
（２）  そして、このシ−トを１５０℃の温度にまで再度加熱させた後、縦方向５倍の延伸を行って５倍縦延伸フィルムを得た。
【００４１】
次いで、このフィルムを再び１５５℃の温度にまで加熱して、テンタ−を用いて横方向に７．５倍延伸し、１６５℃の温度でアニ−リング処理して、６０℃の温度にまで冷却し、耳部をスリットして密度が０．８８ｇ／ｃｍ３  、不透明度８６％、破裂強さ３ｋｇ／ｃｍ２  の肉厚４５μｍ、空孔率３７％の二軸延伸フィルムよりなる微多孔フィルムを得た。
この二軸延伸フィルムの表面をコロナ放電処理した後、塗布剤水溶液を両表面に固型分で片面０．０５ｇ／ｍ２  （肉厚約０．１μｍ）となるよう塗布および乾燥して、巻き取った。
【００４２】
上記塗布剤水溶液の組成は、下記の通りであった。
（ａ）三菱油化（株）製「帯電防止剤」アクリル系樹脂水溶液「ＳＴ−１１００」                                                ：１００重量部
（ｂ）  水溶性ポリアミンポリアミドのエピクロルヒドリン付加物（ディック・ハ−キュレス社製「カイメン５５７Ｈ」）                ：  ２５重量部
得られた合成紙の塗布剤層の光沢度は３３％、ベック平滑度は３８００秒であった。
【００４３】
織  布
東レ（株）のポリエステル糸を平織りした織布「ポンジ−＃６５７５」（商品名；経糸の径７５デニ−ル、緯糸の径７５デニ−ル、織り込み数２．５４ｃｍ当たり、経糸９０本、緯糸８５本。坪量７１ｇ／ｍ２  ）を用いた。
不織布
帝人（株）のポリエステル不織布シ−ト「スパンボンド＃ユニセル  ＲＴ−０１０９Ｗ」（商品名；坪量４０ｇ／ｍ２  、厚さ９０μｍ）を用いた。
これら合成紙、織布、不織布の物性を表１に示す。
【００４４】
（参考例）
例１で得た光沢度１５％、ベック平滑度６８０秒の複層合成紙の裏面（塗布剤が塗工されていない側）に東洋モ−トン（株）のポリウレタン系アンカ−コ−ト剤「ＢＬＳ−２０８０Ａ」と「ＢＬＳ−２０８０Ｂ」の混合物：８５重量部に、酸化チタン：１５重量部を混合した接着剤を４ｇ／ｍ２  （固型分の割合）で塗布し、ついで東レ（株）の平織りの織布「ポンジ−＃６５７５」を圧着ロ−ルを用いて貼着し、合成紙／隠蔽層／平織織布、の複合合成紙を得た。この複合合成紙の合成紙側の塗布剤層側の光沢度は２２％、ベック平滑度は８２０秒で、合成紙側の表面層側には織布のエンボス模様は現れていなかった。この複合合成紙の物性を表１に示す。
【００４５】
（比較例１）
例１で得た合成紙の裏面に、東洋モ−トン（株）のポリウレタン系アンカ−コ−ト剤「ＢＬＳ−２０８０Ａ」と「ＢＬＳ−２０８０Ｂ」の混合物を４ｇ／ｍ２  の固型分となるように塗布し、ついで帝人（株）の不織布シ−ト「スパンボンド＃ユニセル  ＲＴ−０１０９Ｗ」を圧着ロ−ルを用いて貼合して複合合成紙を得た。この複合合成紙の合成紙側の光沢度は１０％、ベック平滑度は２１０秒で、合成紙の表面側には不織布の繊維のエンボス模様が浮き上がっていた。この複合合成紙の物性を表１に示す。
【００４６】
製品物性の評価は、以下に示す方法によって行った。
（１）  合成紙のベック平滑度
ＪＩＳ  Ｐ−８１１９により測定。
（２）  表面光沢
スガ試験機（株）製光沢計ＵＧＶ−５ＤＰを用いて、ＪＩＳ−Ｐ８１４２に準じて複合合成紙の合成紙側の表面層の光沢（７５度）を測定した。
（３）  表面外観
複合合成紙の合成紙表面側に織布、または不織布のエンボス模様を目視で判断し、現れていないが（○）、現れているが（×）、とした。
（４）  オフセット印刷性
東洋インキ製造（株）のオフセット印刷インキ「ＴＳＰ−４００」（商品名）及び小森印刷機（株）製オフセット４色印刷機を用い、表面側に４色（黒、青、赤、黄）平板オフセット印刷を行い、インキの転移性、インキの密着性を次の方法で評価した。
【００４７】
インキの転移性
各々の色の網点部分を拡大鏡（３０倍）で拡大し、網点再現性を目視にて判定した。
0003948759.tif 000004
【００４８】
インキの密着性
ニチバン（株）製粘着テ−プ「セロテ−プ」（商品名）を印刷面上に強く接着させ、次いで印刷面に沿って素早く粘着テ−プを剥離し、紙面上のインキの残留程度を目視判定した。
0003948759.tif 000005
【００４９】
（５）  層間接着強度
合成紙と、織布または不織布の層間剥離強度をＴ−型剥離試験機を用いて測定した。
（６）  エルメンドルフ引裂強度
ＪＩＳ  Ｐ−８１１６により測定。
（７）  摩擦係数
ＡＳＴＭ  Ｄ−１８９４により測定。
（８）  引裂強度、引張伸度
ＪＩＳ  Ｐ８１１３と、ＪＩＳ  Ｐ−８１３２とのより測定。
（９）  縫製性
ミシン機を用い糸縫いが可能なものを良好（○）とし、糸の張力がかかり、合成紙が裂けてしまうものを不良（×）とした。
（１０）エンボス模様の有無
複合合成紙の合成紙面に貼合された織布または不織布の繊維の模様が現れないものを良好（○）とし、現れたものを不良（×）とした。
（１１）光隠蔽性
この複合合成紙の両面にオフセット印刷を行い、屋外に吊るした際、反対面の印刷が透けて見えるか否か調べた。透けて見えないものを良好（○）、透けて見えるものは不良（×）とした。
【００５０】
【表１】
0003948759.tif 000006
【００５１】
（実施例１）
合成紙の裏面に、墨濃度が１．６５となるように黒べたオフセット印刷（厚さ２μｍ）を施し、これと参考例で用いた平織布を、ポリウレタン系アンカーコート剤（２ｇ／ｍ２  ）で接着して、図３のごとく合成紙／べた印刷／接着剤／平織布／接着剤／べた印刷／合成紙、の肉厚：２９０．２μｍ、不透明度：１００％、の複合合成紙を得た。
【００５２】
（実施例２、３）
実施例１において、用いる合成紙として、例１で得た合成紙の代わりに、例２、例３で得た合成紙を用いる以外は、同様にして表２に示す物性の複合合成紙を得た。
【００５３】
【表２】
0003948759.tif 000007
【００５４】
【発明の効果】
本発明の複合合成紙は縫製が可能であり、層間接着強度、抗引裂力が高い利点があり、特に引裂に対する抗力は両者の平均以上に向上し、相乗効果を奏し、また、隠蔽層を有するので、両面に印刷されて、屋外で使用しても反対面の印刷が光で透けて見えることがない。
【図面の簡単な説明】
【図１】本発明の複合合成紙の断面図である。
【図２】本発明の他の複合合成紙の断面図である。
【図３】本発明の他の複合合成紙の断面図である。
【図４】本発明の他の複合合成紙の断面図である。
【図５】吊り広告の斜視図である。
【図６】本発明の複合合成紙の層を構成する合成紙（Ｂ）の断面図である。
【符号の説明】
Ａ  ：織布
Ｂ  ：合成紙
Ｃ  ：隠蔽層
Ｓ  ：接着層
１  ：複合合成紙
１ａ：基材層
１ｂ：表面層
１ｃ：裏面層
２  ：透明フイルム層
３  ：プライマー塗布層
４  ：棒状物
５  ：縫い部分
６  ：吊り広告
７  ：吊るし紐
８  ：孔
９  ：印刷
【図１】
0003948759.tif 000009
【図２】
0003948759.tif 000010
【図３】
0003948759.tif 000011
【図４】
0003948759.tif 000012
【図５】
0003948759.tif 000013
【図６】
0003948759.tif 000014